(57)【要約】【課題】  隣あう微粒子に強磁性的な結合をもたらすことなしに、飽和磁界の制御が可能なＦｅＰｔ等の合金磁性薄膜とその製造方法を提供する。【解決手段】磁気記録媒体用の合金磁性薄膜の表面に、強磁性分極を起こさない非磁性層が配設され、合金磁性薄膜が磁気的に孤立した超微粒子から構成され、かつ合金磁性薄膜の非磁性層との界面が不規則相であり、それ以外の部分が規則相であることを特徴とする着磁可能な磁性薄膜構成とする。【選択図】図３
2005142550.tif 000002
【特許請求の範囲】
【請求項１】
磁気記録媒体用の合金磁性薄膜の表面に、強磁性分極を起こさない非磁性層が配設され、合金磁性薄膜が磁気的に孤立した超微粒子から構成され、かつ合金磁性薄膜の非磁性層との界面が不規則相であり、それ以外の部分が規則相であることを特徴とする着磁可能な磁性薄膜構成体。
【請求項２】
合金磁性薄膜がＦｅＰｔまたはＣｏＰｔ薄膜であることを特徴とする請求項１の磁性薄膜構成体。
【請求項３】
合金磁性薄膜がＦｅＰｔ薄膜であって、基板上の膜厚が５０ｎｍ以下であることを特徴とする請求項２の磁性薄膜構成体。
【請求項４】
非磁性層は無機質層または金属もしくは合金層であることを特徴とする請求項１の磁性薄膜構成体。
【請求項５】
非磁性層がＡｌ2Ｏ3またはＳｉＯ2であることを特徴とする請求項４の磁性薄膜構成体
。
【請求項６】
請求項１ないし５の磁性薄膜構成体の製造方法であって、基板上に磁気記録媒体用の合金磁性薄膜を５５０〜７００℃の温度の基板上にスパッタ蒸着した後に、成膜表面に室温で非磁性層をスパッタ蒸着することを特徴とする着磁可能な磁性薄膜構成体の製造方法。
【発明の詳細な説明】
【技術分野】
【０００１】
この出願の発明は、大量の情報を処理・記憶することのできる超高密度磁気記録媒体として有用な、着磁可能な磁性薄膜構造体とその製造方法に関するものである。
【背景技術】
【０００２】
情報化社会の発展にともない大量の情報を処理・記憶することのできる超高密度磁気記録媒体の開発が切望されている。記録媒体の高密度化には、通常１０ｎｍ以下の強磁性微粒子を非磁性マトリックス中に均一に分散させる必要がある。しかし、現行のＣｏＣｒ基媒体では、微粒子のサイズが１０ｎｍ以下になると熱エネルギーが異方性エネルギーよりも大きくなり、磁化反転が起こる。一方、Ｌ１0構造を有するＦｅＰｔ規則相はＣｏＣｒ
基合金よりも１桁大きい７×１０7ｅｒｇ／ｃｃもの大きな異方性エネルギーを有するた
め、ナノサイズの超微細粒子であっても磁化反転を起こさない。このため次世代の超高密度磁気記録媒体として期待されている。この材料で単磁区粒子を作製することにより理論的に期待される保磁力は１２０ｋＯｅにも達し、実験的には約７０ｋＯｅの大きな保磁力が実現されている。
【０００３】
しかしながら、このような単磁区微粒子の媒体を磁化させるには５０ｋＯｅ以上の大きな磁場（飽和磁界）が必要となる。現在のところこのような大きな磁場を発生させることのできる書き込み用磁気ヘッドの開発はされておらず、書き込みが不可能である。ナノスケールの微粒子媒体の飽和記録を実現するために、異方性エネルギーを保持したまま飽和磁界を下げる必要がある。
【０００４】
磁気記録媒体の高密度化には強磁性微粒子をナノメートルサイズの超微粒子とする必要があるが、強磁性微粒子のサイズがナノメートルサイズになると粒子内に磁壁が存在できず、単磁区状態となることから、単磁区微粒子の磁化反転は回転型であり、飽和記録を実現するために非常に大きな磁場を必要とする。そこで、このように大きな飽和磁界を減少させる方法として、ＦｅＰｔ合金層にＰｔをキャップする方法が報告されている（非特許文献１）
【非特許文献１】S.Okamoto, O.Kitakami, N.Kikuchi, T.Miyazaki, Y.Shimada, Y.K    .Takahashi, Phys. Rev. B 67 097722(2003).
【発明の開示】
【発明が解決しようとする課題】
【０００５】
上記のように、ナノスケールの単磁区微粒子上に数ｎｍのＰｔをキャップすることにより異方性磁界を制御できるという報告がなされているが、Ｐｔをキャップした場合の異方性磁界の制御はＰｔが強磁性分極した結果であり、隣あう微粒子に強磁性的な結合をもたらしてしまう、という問題がある。
【０００６】
そこで、この出願の発明は、隣あう微粒子に強磁性的な結合をもたらすことなしに、飽和磁界の制御が可能な、ＦｅＰｔ合金をはじめとする磁気記録媒体用の磁性薄膜構造体とその製造方法を提供することを課題としている。
【課題を解決するための手段】
【０００７】
この出願の発明は、上記の課題を解決するために、第１には、磁気記録媒体用の合金磁性薄膜の表面に、強磁性分極を起こさない非磁性層が配設され、合金磁性薄膜が磁気的に孤立した超微粒子から構成され、かつ合金磁性薄膜の非磁性層との界面が不規則相であり、それ以外の部分が規則相であることを特徴とする着磁可能な磁性薄膜構成体を提供する
。
【０００８】
また、この出願の発明は、第２には、合金磁性薄膜がＦｅＰｔまたはＣｏＰｔ薄膜であることを特徴とする上記の磁性薄膜構成体を、第３には、合金磁性薄膜がＦｅＰｔ薄膜であって、基板上の膜厚が５０ｎｍ以下であることを特徴とする磁性薄膜構成体を、第４には、非磁性層は無機質層または金属もしくは合金層であることを特徴とする磁性薄膜構成体を、第５には、非磁性層がＡｌ2Ｏ3またはＳｉＯ2であることを特徴とする磁性薄膜構
成体を提供する。
【０００９】
そして、この出願の発明は、第６には、上記第１ないし５の発明の磁性薄膜構成体の製造方法であって、基板上に磁気記録媒体用の合金磁性薄膜を５５０〜７００℃の温度の基板上にスパッタ蒸着した後に、成膜表面に非磁性層を室温でスパッタ蒸着することを特徴とする着磁可能な磁性薄膜構成体の製造方法を提供する。
【発明の効果】
【００１０】
この出願の第１の発明によれば、磁気記録媒体用のＦｅＰｔ等の磁性合金薄膜の飽和磁界の制御が、その表面に配設される非磁性層を成膜した際のプラズマダメージによって界面が不規則化することにより可能となる。同時に、磁性合金薄膜の界面不規則化により保磁力の制御も可能となる。そして、非磁性層の存在は、ＦｅＰｔ等の磁性薄膜において、隣接する強磁性微粒子の強磁性的な結合を生じさせることもない。異方性を大きく下げることなく飽和磁場及び保磁力を適度に小さくすることは超高密度磁気記録において非常に有利なことである。
【００１１】
飽和磁界の制御は、界面の不規則化によるものであるため、不規則−規則変態をするような強磁性金属であれば、各種の合金磁性薄膜について、合金磁性薄膜の界面が不規則相となるように非磁性層を表面に配設、すなわち、キャップすることにより飽和磁界の制御が可能になる。
【００１２】
第２の発明によれば、磁気媒体用の合金磁性薄膜として重要な、ＦｅＰｔ、そしてＣｏＰｔという特定の構成のものが実現される。
【００１３】
第３の発明によれば、磁気記録媒体としての作用に優れたＦｅＰｔ磁性薄膜においては、飽和磁界を制御できるのは磁気的に孤立した強磁性微粒子の場合であって、ＦｅＰｔ膜厚が厚くなると連続膜になり、非常に小さな印加磁場で磁壁移動により飽和可能であることから、このような薄膜に界面が不規則化するようにキャップ層をつけても飽和磁界の制御は困難であるが、薄膜が連続化することのない５０ｎｍ以下の膜厚とすることによって、飽和磁界の制御が可能になる。
【００１４】
第４の発明によれば、ＦｅＰｔ等の磁性薄膜の表面に配設することのできるキャップ層としての非磁性層は、強磁性分極を起こさないアモルファス層としてのＡｌ2Ｏ3やＳｉＯ2等の無機質物質あるいは金属もしくは合金とすることができる。
【００１５】
第５の発明においては、非磁性層をＡｌ2Ｏ3またはＳｉＯ2とすることで、磁化反転過
程を変化させることにより飽和磁界の制御が実現され、また、隣接する強磁性微粒子の強磁性的な結合は全くない。また、Ａｌ2Ｏ3またはＳｉＯ2を用いていることは金属系とは
違って、温度上昇が起こっても拡散による組成の変化や粒合体が起こらないという利点もある。
【００１６】
さらにまた理想的な記録媒体、すなわち１ｂｉｔ／１粒子の記録をさせるパターンドメディアにおいても、現在では飽和記録させる方法はないが、Ａｌ2Ｏ3またはＳｉＯ2を配
設すること、つまりキャップすることにより飽和記録が可能になる。
【００１７】
そして、第６の発明の製造方法によれば、磁気記録媒体用のＦｅＰｔ等の磁性合金薄膜の表面に配設される非磁性層を成膜する際に、磁性合金薄膜の非磁性層の界面にプラズマダメージでを与えるように成膜することにより、以上のとおりの特徴を有する磁性薄膜構成体が効率的に、しかもより確実に実現されることになる。
【発明を実施するための最良の形態】
【００１８】
この出願の発明は上記のとおりの特徴をもつものであるが、以下にその実施の形態について説明する。
【００１９】
この出願の発明の着磁可能な磁性薄膜構成体は、磁気記録媒体用の合金磁性薄膜の表面に、強磁性分極を起こさない非磁性層が配設され、合金磁性薄膜が磁気的に孤立した微粒子から構成され、かつ合金磁性薄膜の非磁性層との界面が不規則相であり、それ以外の部分が規則相であることを特徴とする。
【００２０】
合金磁性薄膜は、大きな異方性エネルギーを有し、規則−不規則変態を行う磁性材料を使用することができるが、とくにＦｅＰｔ薄膜あるいはＣｏＰｔ薄膜が好ましい。この場合ＦｅあるいはＣｏの組成は原子比で０．４〜０．６であることが好ましい。このような組成のものは、超高密度磁気記録媒体の実現のために必要なすぐれた磁気特性を備えたものである。
【００２１】
合金磁性薄膜は、磁気的に孤立した単磁区構造の超微粒子からなることが必要である。合金磁性薄膜の膜厚が厚くなると連続膜になり、高い一軸異方性が実現できないため、たとえばＦｅＰｔ薄膜においては膜厚は５０ｎｍ以下とする。また、熱安定性の点から膜厚の下限は１ｎｍ程度である。
【００２２】
合金磁性薄膜の非磁性層との界面は不規則相であり、それ以外の部分は規則相であることが必要である。この不規則相は、たとえば非磁性層を成膜する際にプラズマダメージを与えることで形成することができる。不規則相の厚みは５ｎｍ以下、好ましくは１〜５ｎｍ程度とすることができる。このような範囲の厚みの不規則相は、異方性エネルギーを低下させずに飽和磁界を低下させることができる。
【００２３】
非磁性層は、強磁性分極を起こさない材料からなることが必要であり、無機質材料または金属もしくは合金を用いることができる。典型的には、非磁性層は、Ａｌ2Ｏ3またはＳｉＯ2とすることができる。このような非磁性層によれば、不規則相による作用とともに
、磁化反転過程を変化させることにより飽和磁界の制御が実現され、また、隣接する強磁性微粒子の強磁性的な結合は全くない。また、Ａｌ2Ｏ3またはＳｉＯ2を用いた場合には、金属系とは違って、温度上昇が起こっても拡散による組成の変化や粒合体が起こらないという利点もある。非磁性層の膜厚は５ｎｍ以下、好ましくは１〜５ｎｍ程度であることが、飽和磁界の制御の観点から好ましい。
【００２４】
この出願の発明の磁性薄膜構成体の製造方法は、上記のような磁性薄膜構造体を、基板上に磁気記録媒体用の合金磁性薄膜を５５０〜７００℃の温度の基板上にスパッタ蒸着した後に、成膜表面に非磁性層を室温でスパッタ蒸着することにより作製するものである。
【００２５】
磁気記録媒体用の合金磁性薄膜を上記のような基板温度でスパッタ蒸着すると、高い一軸異方性を有する磁気的に孤立した単磁区構造の合金磁性薄膜が規則性をもって成膜される。そして、その後、室温で非磁性層を蒸着させると、合金磁性薄膜の非磁性層との界面がプラズマダメージを受けて、所要の厚みの部分が不規則化する。必要なプラズマダメー
ジを与えるには、たとえばＲＦスパッタ蒸着を行う。このようにすれば、上記の特徴を有する磁性薄膜構造体が効率的かつより確実に実現できる。
【００２６】
以下にこの発明の実施例を示すが、もちろん以下の例によって発明が限定されることはない。
【実施例】
【００２７】
［実施例１］
＜薄膜の製造＞
ＭｇＯ（００１）単結晶基板上に、高純度（９９．９９％）のＦｅとＰｔの共ターゲットを用いて、マルチＤＣスパッタ装置においてＦｅＰｔ薄膜（ＦｅとＰｔの組成は原子比で１：１）をスパッタ蒸着した。基板温度は７００℃である。
【００２８】
真空圧は〜６．０×１０-7Ｐａに排気し、０．１ＰａのＡｒガスを導入した。ＦｅＰｔ薄膜の成長速度は０．１０ｎｍ／ｓｅｃとし、全体厚みを１０ｎｍとした。
【００２９】
続いて、ＲＦスパッタ蒸着（Ａｌ2Ｏ3焼結ターゲットを用いＲＦ電源を用いたＡｒスパッタ（０．１Ｐａ）で、投入電力が１５０Ｗ）により、アモルファスＡｌ2Ｏ3薄膜を５ｎｍの厚みで、室温または７００℃で蒸着した。
＜薄膜の特性＞
図１（ａ）には、ＭｇＯ（００１）単結晶基板上に基板温度を７００℃として作製された膜厚１０ｎｍのＦｅＰｔ薄膜のＸ線回折パターンを示した。２θが２４°付近及び７７°付近にそれぞれＦｅＰｔの超格子反射線である（００１）及び（００３）からの回折線が明瞭に観測されることから規則化したＦｅＰｔが形成されていることがわかる。このＸ線回折パターンよりＭｇＯ（００１）//ＦｅＰｔ（００１）の方位関係を持ってＦｅＰｔ薄膜が成長していることがわかる。（ｂ）には、基板温度を７００℃としてＦｅＰｔを１０ｎｍ作製した後に、室温でＡｌ2Ｏ3を５ｎｍ成膜したＸ線回折パターンを示す。２θが４７°付近にブロードなピーク（矢印）が観測される。このピークは不規則相によるものか（２００）配向によるものかはこのデータだけからではわからない。この薄膜を７００℃で１時間熱処理した後のＸ線回折パターンを（ｃ）に示す。（ｂ）で観測された２θが４７°付近のブロードなピークはなくなっていることから、このブロードなピークは不規則相によるものと考えられる。（ｄ）には、Ａｌ2Ｏ3も基板温度７００℃で作製した薄膜のＸ線回折パターンを示す。この場合はブロードなピークは観測されない。
【００３０】
また、図２には、基板温度を７００℃としてＦｅＰｔを１０ｎｍ成膜した薄膜とＦｅＰｔを作製した後室温でＡｌ2Ｏ3を５ｎｍ成膜した薄膜の面内の電子顕微鏡像（ＴＥＭ像）を示した。制限視野回折像からはＦｅＰｔがＭｇＯ基板上にエピタキシャル成長をしており、なおかつｃ軸が面内に向いていることがわかる。すなわち、Ａｌ2Ｏ3を５ｎｍ成膜した後にＸ線回折像でブロードなピークが観察されたのは、ｃ軸が面内に向いている成分が原因ではなく不規則相が形成されたことが原因であることがわかる。明視野像より、薄膜はＡｌ2Ｏ3のあるなしにかかわらず約１００ｎｍ程度の粒径を有する微粒子構造を有していることがわかる。
【００３１】
そして、図３には、基板温度を７００℃としてＦｅＰｔを１０ｎｍ作製し、その後Ａｌ2Ｏ3を室温で５ｎｍ成膜した薄膜の断面ＴＥＭ像を示す。明視野像からは約１５ｎｍの高さの等しいＦｅＰｔ粒子が確認できる。超格子反射斑点を用いた暗視野像からは規則化したＦｅＰｔ粒子の周りが暗くなっている。基本反射斑点を用いた暗視野像は粒子全体に渡って明るくなっていることから、規則相の粒子の周りを不規則相が囲っていることがわかる。この不規則相の厚さは約２．５ｎｍである。図４には、この薄膜を７００℃で１時間熱処理した後の断面ＴＥＭ像を示した。明視野像からこの薄膜が熱処理により粒の合体が起こっていないことがわかる。超格子反射斑点及び基本反射斑点を用いた暗視野像から、熱処理後はＦｅＰｔ粒子全体が規則化していることがわかる。図５には、Ａｌ2Ｏ3をつけていないＦｅＰｔ１０ｎｍの薄膜の断面ＴＥＭ像を示した。暗視野像からＦｅＰｔ粒子全体が規則化していることがわかる。Ａｌ2Ｏ3をＦｅＰｔの上に成膜することによりその界面に不規則相が形成される原因として歪みの効果が考えられる。Ｘ線回折パターン（図１（ｂ））に示すように、Ａｌ2Ｏ3を成膜した薄膜の回折ピークはＡｌ2Ｏ3を成膜していないものに比してブロードになっている。７００℃で１時間の熱処理を行った後では（図１（ｃ））、回折ピークがシャープになっている。Ａｌ2Ｏ3を基板温度７００℃で成膜した薄膜の回折ピークはシャープになっている。
【００３２】
図６は、ＳＱＵＩＤで測定した初磁化曲線及び磁化曲線を示したものである。実線は磁場印加方向が膜面垂直方向、点線は膜面内方向である。ＦｅＰｔはＭｇＯ単結晶基板上にｃ面配向のエピタキシャル成長をしているため、膜面垂直方向が磁化容易軸、膜面内方向が磁化困難軸である。（ａ）は基板温度を７００℃として作製したＦｅＰｔ１０ｎｍの薄膜の磁化曲線である。バルクのＦｅＰｔの飽和磁化の１１００ｅｍｕ／ｃｃに対して、５０ｋＯｅの磁場印加時で約６００ｅｍｕ／ｃｃを示す。断面ＴＥＭの観察からＦｅＰｔ粒子の酸化はないため、５０ｋＯｅの印加磁場では磁化が全く飽和していないことがわかる。保磁力も５０ｋＯｅ以上である。（ｂ）には基板温度を７００℃で作製したＦｅＰｔ１０ｎｍ上にＡｌ2Ｏ3を室温で作製した薄膜の磁化曲線を示す。約３０ｋＯｅで磁化は飽和し、保磁力は約２４ｋＯｅである。（ｃ）は室温でＡｌ2Ｏ3を５ｎｍ成膜した薄膜を７００℃で１時間熱処理した薄膜の磁化曲線である。磁化が飽和する磁場は約４８ｋＯｅと（ｂ）に比して増加している。保磁力も約３５ｋＯｅへと増加する。（ｄ）はＡｌ2Ｏ3を基板温度を７００℃として成膜した薄膜であり、磁化は５０ｋＯｅの磁場を印加しても完全には飽和していない。この薄膜の保磁力は約３７ｋＯｅである。（ｂ）及び（ｃ）の磁化容易軸及び磁化困難軸で囲まれる面積から異方性エネルギーを算出すると、どちらの場合も約４×１０7ｅｒｇ／ｃｃとなり、バルク値（７×１０7ｅｒｇ／ｃｃ）と同程度の値を示す。不規則相が存在する薄膜の方が異方性エネルギーは低いはずであるが、上に示した異方性エネルギーの見積もり方法はそこまでの精度はない。単純に体積比で計算した場合、完全に規則化したＦｅＰｔ粒子の異方性エネルギーを４×１０7ｅｒｇ／ｃｃ不規則相の異方性エネルギーを０とすると、約３×１０7ｅｒｇ／ｃｃとなり、粒子全体が規則化しているものと同等の大きな異方性エネルギーを下げることなく飽和磁界の制御が可能であるということがわかる。
【００３３】
磁化過程を検討するために、図７に、基板温度を７００℃として作製したＦｅＰｔ５ｎｍ、１０ｎｍ及び２０ｎｍの薄膜のＳＱＵＩＤで測定した磁化曲線とＴＥＭ像を示す。膜厚が５ｎｍの薄膜は粒子径が約２６ｎｍの非常に小さな粒子からなっている。Ｌ１0−Ｆ
ｅＰｔの場合、このサイズの粒子は単磁区であり、磁場の印加に対して磁化反転は回転により起こる。そのために初磁化曲線は磁場の印加に対してなかなか磁化されないような挙動を示している。膜厚が１０ｎｍに増加すると平均粒子径が約１００ｎｍへと増加する。大きいサイズの粒子は磁壁移動により磁化反転が起こる。そのため、約５ｋＯｅという低い磁場で磁化反転が起こっている。しかし１０ｎｍの薄膜は単磁区的に振舞うサイズの小さい粒子が体積比にして半分程度存在するために５０ｋＯｅの印加磁場でバルクの飽和磁化の半分の値を示している。膜厚が２０ｎｍになると平均粒子径が約２００ｎｍと大きくなり、小さいサイズの粒の体積比率は減少する。そのためほとんどの粒は約５ｋＯｅの印加磁場で磁壁移動により磁化反転が起こる。わずかに存在する単磁区的な振る舞いをする粒子が５ｋＯｅ以上で完全に飽和しない成分である。以上のことから図４の初磁化曲線は、磁壁移動で磁化反転が起こる比較的大きい粒子と磁化回転で磁化反転が起こる比較的小さい粒子の磁化過程の重ね合わせであることがわかる。また、粒子径が均一である膜厚５ｎｍの膜は、図７（ａ）に示すように全く着磁ができないが、Ａｌ2Ｏ3をキャップすることで着磁が可能になると考えられる。
【００３４】
以上のことから飽和磁界の大きいＦｅＰｔ単磁区微粒子にＡｌ2Ｏ3を成膜することにより、異方性エネルギーを低下させずに飽和磁界を低下させること、即ち着磁させることが可能であることが明らかとなった。これは超高密度磁気記録媒体及び数ｎｍ程度の強磁性微粒子が整然と配列したパターンドメディアへの応用が可能である。
【００３５】
［実施例２］
次に、界面不規則相形成の原因について調べた結果を述べる。界面不規則相形成の原因としては、界面歪みと、反跳Ａｒなどによるプラズマダメージとが考えられる。もし界面不規則相形成の原因が界面歪みであれば、プラズマ照射量を変化させても界面不規則相の厚みの変化はないはずである。プラズマ照射量を変化させる方法としては、スパッタガスを変える方法とスパッタ方式を変える方法の２つがある。
＜薄膜の製造＞
ＭｇＯ（００１）単結晶基板上に、高純度（９９．９９％）のＦｅとＰｔの共ターゲットを用いて、マルチＤＣスパッタ装置においてＦｅＰｔ薄膜をスパッタ蒸着した。基板温度は７００℃である。
【００３６】
真空圧は〜６．０×１０-7Ｐａに排気し、０．１ＰａのＡｒガスを導入した。ＦｅＰｔ薄膜の成長速度は０．１０ｎｍ／ｓｅｃとし、全体厚みを５ｎｍとした。
【００３７】
続いて、ＲＦスパッタ蒸着またはＤＣスパッタ蒸着により、アモルファスＡｌ2Ｏ3薄膜を室温で蒸着した。ＤＣスパッタ蒸着の場合、Ａｌ2Ｏ3を作製するためにＡｒ＋Ｏ2ガス
を成膜室内に導入し反応性スパッタで薄膜作製を行った。ＤＣスパッタ蒸着の方がＲＦスパッタ蒸着よりもプラズマ照射量は小さい。
【００３８】
図８に、以上のようにして作製した薄膜のＸ線回折パターンを示す。（ａ）及び（ｂ）がＡｌ2Ｏ3をＤＣスパッタ蒸着で作製したもので、それぞれＡｌ2Ｏ3の膜厚が１５ｎｍ、５ｎｍの場合である。（ｃ）はＡｌ2Ｏ3をＲＦスパッタ蒸着で作製したもので、（００２）ピークの低角側に不規則相に起因する（２００）のピークが明瞭に観測される。一方、Ａｌ2Ｏ3をＤＣスパッタ蒸着で作製した（ａ）と（ｂ）はＡｌ2Ｏ3を設けていない（ｄ）に比して（００２）ピークが若干ブロードになっているものの不規則相に起因する回折線は観測されていない。
【００３９】
図９にこれらの薄膜の磁化曲線を示す。（ｂ）はＡｌ2Ｏ3をＲＦスパッタ蒸着で作製したもので、Ａｌ2Ｏ3なしの（ａ）に比して保磁力が大きく減少していることがわかる。これに対してＡｌ2Ｏ3をＤＣスパッタ蒸着で作製した（ｃ）及び（ｄ）は（ｂ）ほどには保磁力が減少していないことがわかる。
【００４０】
以上のことから磁性薄膜構造体のＰｔＦｅ薄膜の界面不規則相はプラズマダメージによるものであることがわかる。
【００４１】
また、磁性薄膜構造体の界面不規則相による保磁力の制御についても検討を行った。
【００４２】
図１０に、ＦｅＰｔ上のＡｌ2Ｏ3膜厚を変化させた薄膜のＸ線回折パターンを示す。Ａｌ2Ｏ3膜厚の増加とともに不規則相に対応する（２００）のピークが強くなっていることがわかる。また、不規則相の厚みを定量的に評価するために成膜直後及び７００℃で１時間の熱処理後の（００３）の回折線の積分強度比を計算し、そこから不規則相の体積分率を求めた。その結果を図１１に示す。成膜直後（ａｓ−ｄｅｐｏ）は界面不規則相が存在する状態、７００℃で１時間の熱処理後はこの不規則相が完全に規則化した状態である。Ａｌ2Ｏ3膜厚を１ｎｍから１０ｎｍへ増加させると、不規則相の体積分率は４４％から５
８％へと増加することがわかる。図１２に、体積分率より求めた不規則相厚みをＡｌ2Ｏ3膜厚に対してプロットした図を示す。この図から、Ａｌ2Ｏ3膜厚の増加とともに不規則相厚みが増加していることがわかる。
【００４３】
図１３に、上記各薄膜の磁化曲線の変化を示す。この図から、Ａｌ2Ｏ3膜厚の増加とともに保磁力が減少していることがわかる。図１４に、保磁力Ｈｃの不規則相厚みに対する変化を示す。この図は、保磁力は不規則相厚みの増加とともに減少しており、このことは不規則相厚みを変化させることで保磁力の制御が可能であることを示している。
【００４４】
[実施例３]
＜薄膜の製造＞
ＭｇＯ（００１）単結晶基板上に、高純度（９９．９９％）のＦｅとＰｔの共ターゲットを用いて、マルチＤＣスパッタ装置においてＦｅＰｔ薄膜をスパッタ蒸着した。基板温度は７００℃である。
【００４５】
真空圧は〜６．０×１０-7Ｐａに排気し、０．１ＰａのＡｒガスを導入した。ＦｅＰｔ薄膜の成長速度は０．１０ｎｍ／ｓｅｃとし、全体厚みを５ｎｍとした。
【００４６】
続いて、ＲＦスパッタ蒸着により、ＳｉＯ2薄膜を室温で蒸着した。
【００４７】
図１５に、以上のようにして作製した薄膜構造体の断面ＴＥＭ像を示す。超格子反射斑点で結像された像から界面不規則相が明瞭に観察されます。図１６に、この薄膜の磁化曲線を示す。ＳｉＯ2がない場合は５０ｋＯｅ以上の保磁力を示すのに対して、ＳｉＯ2を設けたものは保磁力が減少していることがわかる。このようにＡｌ2Ｏ3以外の非磁性層を設けても同じように界面不規則化による保磁力の制御が可能であることがわかる。
【産業上の利用可能性】
【００４８】
飽和磁界の制御は超高密度磁気記録媒体の開発にはかかせないものであって、この出願の発明は単磁区微粒子媒体にＡｌ2Ｏ3等の非磁性層をキャップするという非常に単純な方法であり、現行の生産ラインに即導入可能である。また、ＨＤＤの市場は大きく、この市場に対するこの出願の発明の経済効果は非常に大きい。
【図面の簡単な説明】
【００４９】
【図１】（ａ）基板温度を７００℃としてＭｇＯ単結晶基板上に作製されたＦｅＰｔ１０ｎｍのＸ線回折パターン。（ｂ）（ａ）の薄膜の上に室温でＡｌ2Ｏ3を５ｎｍ成膜した薄膜のＸ線回折パターン。（ｃ）（ｂ）の薄膜を７００℃で１時間の熱処理を行った後のＸ線回折パターン。（ｄ）（ａ）の上に基板温度７００℃のままでＡｌ2Ｏ3を５ｎｍ成膜した薄膜のＸ線回折パターン。
【図２】基板温度を７００℃としてＦｅＰｔを１０ｎｍ成膜した薄膜とＦｅＰｔを作製した後室温でＡｌ2Ｏ3を５ｎｍ成膜した薄膜の内面の電子顕微鏡像（ＴＥＭ像）。
【図３】基板温度を７００℃としてＦｅＰｔを１０ｎｍ成膜し、その後Ａｌ2Ｏ3を室温で５ｎｍ成膜した薄膜の断面ＴＥＭ像。
【図４】図３の薄膜を７００℃で１時間熱処理した後の断面ＴＥＭ像。
【図５】Ａｌ2Ｏ3をつけていないＦｅＰｔ１０ｎｍの薄膜の断面ＴＥＭ像。
【図６】初磁化曲線と磁化曲線。（ａ）基板温度を７００℃としてＦｅＰｔを１０ｎｍ成膜した薄膜。（ｂ）（ａ）の薄膜の上に室温でＡｌ2Ｏ3を５ｎｍ成膜した薄膜。（ｃ）（ｂ）を７００℃で１時間熱処理した後の薄膜。（ｄ）基板温度を７００℃のままでＡｌ2Ｏ3を５ｎｍ成膜した薄膜。
【図７】基板温度７００℃で作製したＦｅＰｔ薄膜の初磁化曲線、磁化曲線及びＴＥＭ像。それぞれ膜厚が（ａ）（ｄ）５ｎｍ、（ｂ）（ｅ）１０ｎｍ、（ｃ）（ｆ）２０ｎｍ。
【図８】（ａ）（ｄ）の薄膜上に室温でＡｌ2Ｏ3をＤＣスパッタ蒸着により１５ｎｍ成膜した薄膜のＸ線回折パターン。（ｂ）（ｄ）の薄膜の上にＡｌ2Ｏ3を５ｎｍ成膜した薄膜のＸ線回折パターン。（ｃ）（ｄ）の上に基板温度７００℃のままでＡｌ2Ｏ3を５ｎｍ成膜した薄膜のＸ線回折パターン。（ｄ）基板温度を７００℃としてＭｇＯ単結晶基板上に作製されたＦｅＰｔ１０ｎｍの薄膜のＸ線回折パターン。
【図９】初磁化曲線と磁化曲線。（ａ）基板温度を７００℃としてＦｅＰｔを１０ｎｍ成膜した薄膜。（ｂ）（ａ）の薄膜の上に室温でＡｌ2Ｏ3をＲＦスパッタ蒸着により５ｎｍ成膜した薄膜。（ｃ）（ａ）の薄膜の上にＡｌ2Ｏ3をＤＣスパッタ蒸着により５ｎｍ成膜した薄膜。（ｄ）（ａ）の薄膜の上にＡｌ2Ｏ3をＤＣスパッタ蒸着により１５ｎｍ成膜した薄膜。
【図１０】（ａ）（ｄ）の薄膜上に室温でＡｌ2Ｏ3をＲＦスパッタ蒸着により１５ｎｍ成膜した薄膜のＸ線回折パターン。（ｂ）（ｄ）の薄膜の上にＡｌ2Ｏ3をＲＦスパッタ蒸着により５ｎｍ成膜した薄膜のＸ線回折パターン。（ｃ）（ｄ）の上にＡｌ2Ｏ3をＲＦスパッタ蒸着により基板温度７００℃のままでＡｌ2Ｏ3をＲＦスパッタ蒸着により１ｎｍ成膜した薄膜のＸ線回折パターン。（ｄ）基板温度を７００℃としてＭｇＯ単結晶基板上に作製されたＦｅＰｔ５ｎｍの薄膜のＸ線回折パターン。
【図１１】成膜直後及び７００℃で1時間熱処理後の薄膜の（０３３）の回折線の積分強度比を計算し、そこから求めた不規則相の体積分率の結果。
【図１２】体積分率より求めた不規則相厚みのＡｌ2Ｏ3に対するプロット。
【図１３】初磁化曲線と磁化曲線。（ａ）基板温度を７００℃としてＦｅＰｔを５ｎｍ成膜した薄膜。（ｂ）（ａ）の薄膜の上に室温でＡｌ2Ｏ3をＲＦスパッタ蒸着により１ｎｍ成膜した薄膜。（ｃ）（ａ）の薄膜の上にＡｌ2Ｏ3をＲＦスパッタ蒸着により５ｎｍ成膜した薄膜。（ｄ）（ａ）の薄膜の上にＡｌ2Ｏ3をＲＦスパッタ蒸着により１５ｎｍ成膜した薄膜。
【図１４】保磁力Ｈｃの不規則相厚みに対する変化。
【図１５】基板温度を７００℃としてＦｅＰｔを５ｎｍ成膜した薄膜とＦｅＰｔを作製した後室温でＳｉＯ2を５ｎｍ成膜した薄膜の内面の電子顕微鏡像（ＴＥＭ像）。
【図１６】図１５の薄膜の初磁化曲線と磁化曲線。
【図１】
2005142550.tif 000003
【図２】
2005142550.tif 000004
【図３】
2005142550.tif 000005
【図４】
2005142550.tif 000006
【図５】
2005142550.tif 000007
【図６】
2005142550.tif 000008
【図７】
2005142550.tif 000009
【図８】
2005142550.tif 000010
【図９】
2005142550.tif 000011
【図１０】
2005142550.tif 000012
【図１１】
2005142550.tif 000013
【図１２】
2005142550.tif 000014
【図１３】
2005142550.tif 000015
【図１４】
2005142550.tif 000016
【図１５】
2005142550.tif 000017
【図１６】
2005142550.tif 000018